Шихта для получения железных спеченных изделий
CHARGE FOR PRODUCING IRON SINTERED ARTICLES

Изобретение относится к области порошковой металлургии, в частности к производству железных спеченных изделий, которые могут быть использованы в приборостроении.
Известна шихта, содержащая, мас. %: железный порошок фракции 0,063-0,08 мм 10,0-12,0; железный порошок фракции менее 0,1 мм 18,0-20,0; железный порошок фракции 0,35-0,45 мм - остальное [1].
Задачей изобретения является повышение прочности железных спеченных изделий.
Технический результат достигается тем, что шихта для получения железных спеченных изделий, включающая железный порошок фракции 0,063-0,08 мм, железный порошок фракции 0,35-0,45 мм, железный порошок фракции менее 0,1, дополнительно содержит никелевый порошок фракции 0,05-0,5 мм при следующем соотношении компонентов, мас. %: железный порошок фракции 0,063-0,08 мм 10,0-12,0; железный порошок фракции менее 0,1 мм 18,0-20,0; железный порошок фракции 0,35-0,45 мм 66,0-68,0; никелевый порошок фракции 0,05-0,5 мм 2,0-4,0.
В таблице приведены составы шихты.
Шихту получают следующим образом.
Порошки смешивают. Заготовки (толщиной 10 мм) из смеси формуют при давлении 400-420 МПа. Вместе с формами помещают их в электропечь и спекают в среде водорода при 1220°С в течение 60 мин.
Источники информации
1. SU 1049558, С22С 38/00, 33/02, B22F 3/12, 1983.